(57)【要約】【課題】ポリプロピレン樹脂組成物の医療用成形体に関して、放射線による滅菌後においても、色調変化が少なく、また、溶出物が少ないことが望まれる。【解決手段】（Ａ）プロピレン系重合体と、（Ｂ）スチレン系エラストマー又はエチレン系エラストマーのうち少なくとも一方のエラストマーと、（Ｃ）ヒンダードアミン光安定剤と、（Ｄ）リン系酸化防止剤又はヒドロキシルアミン系酸化防止剤のうち少なくとも一方の酸化防止剤と、を含有するポリプロピレン樹脂組成物が開示される。プロピレン系重合体及びエラストマーの合計量を１００質量部としたときに、エラストマーの含有量が１質量部以上２０質量部以下である。酸化防止剤の含有量が、２００ｐｐｍ以上１５００ｐｐｍ以下である。エラストマーを含む粒子の平均分散粒径が０．０６μｍ以下である。【選択図】なし【特許請求の範囲】
【請求項１】
（Ａ）プロピレン系重合体と、
（Ｂ）スチレン系エラストマー又はエチレン系エラストマーのうち少なくとも一方のエラストマーと、
（Ｃ）ヒンダードアミン光安定剤と、
（Ｄ）リン系酸化防止剤又はヒドロキシルアミン系酸化防止剤のうち少なくとも一方の酸化防止剤と、
を含有し、
前記プロピレン系重合体及び前記エラストマーの合計量を１００質量部としたときに、前記エラストマーの含有量が１質量部以上２０質量部以下であり、
前記酸化防止剤の含有量が、前記プロピレン系重合体及び前記エラストマーの合計量を基準として、２００ｐｐｍ以上１５００ｐｐｍ以下であり、
前記プロピレン系重合体を含む連続相中に前記エラストマーを含む粒子が分散しており、前記エラストマーを含む粒子の平均分散粒径が０．０６μｍ以下である、
ポリプロピレン樹脂組成物。
【請求項２】
（Ｅ）芳香族リン酸エステル金属塩を含む造核剤を更に含有する、請求項１に記載のポリプロピレン樹脂組成物。
【請求項３】
請求項１又は２に記載のポリプロピレン樹脂組成物からなる医療用成形体。
【請求項４】
請求項３に記載の医療用成形体を有する外筒を備える、シリンジ。
【請求項５】
請求項４に記載の医療用成形体を有するハウジングを備える、ダイアライザー。
【発明の詳細な説明】
【技術分野】
【０００１】
本発明は、ポリプロピレン樹脂組成物、及びこれを用いた医療用成形体に関する。医療用成形体は、例えばシリンジの外筒又はダイアライザーのハウジングとして用いることができる。
【背景技術】
【０００２】
シリンジの外筒、及びダイアライザーのハウジングのような医療用成形体の樹脂材料として、一般に、シクロオレフィンポリマー（ＣＯＰ）、シクロオレフィンコポリマー（ＣＯＣ）、ポリカーボネート（ＰＣ）のような材料が広く用いられてきた。しかし、より安価な材料であるポリプロピレン系重合体を含むポリプロピレン樹脂組成物の医療用成形体分野への適用も検討されている（例えば、特許文献１、２）。
【先行技術文献】
【特許文献】
【０００３】
【特許文献１】特開２００９−０８２６９８号公報
【特許文献２】特開２０１７−０２５１５６号公報
【発明の概要】
【発明が解決しようとする課題】
【０００４】
ポリプロピレン樹脂組成物の医療用成形体に関して、放射線による滅菌後においても、色調変化が少なく、また、溶出物が少ないことが望まれる。
【課題を解決するための手段】
【０００５】
本発明の一側面は、（Ａ）プロピレン系重合体と、（Ｂ）スチレン系エラストマー又はエチレン系エラストマーのうち少なくとも一方のエラストマーと、（Ｃ）ヒンダードアミン光安定剤と、（Ｄ）リン系酸化防止剤又はヒドロキシルアミン系酸化防止剤のうち少なくとも一方の酸化防止剤とを含有する、ポリピロピレン樹脂組成物に関する。プロピレン系重合体及びエラストマーの合計量を１００質量部としたときに、エラストマーの含有量が１質量部以上２０質量部以下である。酸化防止剤の含有量が、前記プロピレン系重合体及び前記エラストマーの合計量を基準として、２００ｐｐｍ以上１５００ｐｐｍ以下である。プロピレン系共重合体を含む連続相中にエラストマーを含む粒子が分散しており、エラストマーを含む粒子の平均分散粒径が０．０６μｍ以下である。
【０００６】
このポリプロピレン樹脂組成物は、放射線による滅菌後においても、色調変化が少なく、溶出物が充分に少ない成形体を形成することができる。
【０００７】
上記ポリプロピレン樹脂組成物は、（Ｅ）芳香族リン酸エステル金属塩を含む造核剤を更に含有してもよい。係る造核剤を含有するポリプロピレン樹脂組成物は、放射線による滅菌後の剛性の点で、より優れた効果を有することができる。
【０００８】
別の側面において、本発明は、上記ポリプロピレン樹脂組成物からなる医療用成形体に関する。本発明の更に別の側面は、係る医療用成形体を有する外筒を備えるシリンジ、及び係る医療用成形体を有するハウジングを備えるダイアライザーを提供する。
【発明の効果】
【０００９】
本発明に係るポリプロピレン樹脂組成物は、放射線による滅菌後においても、色調変化が少なく、溶出物が充分に少ない成形体（特に医療用成形体）を形成することができる。
【図面の簡単な説明】
【００１０】
【図１】シリンジの一実施形態を示す平面図である。
【図２】ダイアライザーの一実施形態を示す平面図である。
【発明を実施するための形態】
【００１１】
以下、本発明のいくつかの実施形態について詳細に説明する。ただし、本発明は以下の実施形態に限定されるものではない。
【００１２】
１．ポリプロピレン樹脂組成物
一実施形態に係るポリプロピレン樹脂組成物は、（Ａ）プロピレン系重合体と、（Ｂ）スチレン系エラストマー又はエチレン系エラストマーのうち少なくとも一方のエラストマーと、（Ｃ）ヒンダードアミン光安定剤と、（Ｄ）リン系酸化防止剤又はヒドロキシルアミン系酸化防止剤のうち少なくとも一方の酸化防止剤とを含有する。
【００１３】
（Ａ）プロピレン系重合体
一実施形態に係るポリプロピレン樹脂組成物は、１種又は２種以上のプロピレン系重合体を含有する。プロピレン系重合体は、プロピレンに由来する単量体単位から主として構成される重合体である。プロピレン系重合体は、プロピレンの単独重合体であってもよいし、プロピレンとその他の共重合モノマーとの共重合体であってもよい。プロピレン系重合体は結晶性を有していてもよい。プロピレン系重合体として、通常は、アイソタクチック結晶性を有するプロピレン系重合体が用いられる。
【００１４】
プロピレン系重合体における、プロピレンに由来する単量体単位の含有量は、プロピレン系重合体の質量を基準として、８５質量％以上、９０質量％以上、又は９５質量％以上であってもよい。プロピレンに由来する単量体単位の含有量の上限は１００質量％である。
【００１５】
プロピレン系重合体を構成する共重合モノマーは、例えば、エチレン及び／又はα−オレフィンであってもよい。α−オレフィンは、炭素数４〜２０のα−オレフィンであってもよい。炭素数４〜２０のα−オレフィンの具体例としては、ブテン−１、ペンテン−１、ヘキセン−１、４−メチルペンテン−１、ヘプテン−１、オクテン−１、及びデセン−１が挙げられる。炭素数４〜２０のα−オレフィンは、ブテン−１、ヘキセン−１、及びオクテン−１から選ばれる少なくとも１種であってもよい。
【００１６】
プロピレンとエチレン及び／又は炭素数４〜２０のα−オレフィンとの共重合体としては、例えば、プロピレン−エチレン共重合体、プロピレン−ブテン−１共重合体、プロピレン−エチレン−ブテン−１共重合体、プロピレン−ヘキセン−１共重合体、及びプロピレン−エチレン−ヘキセン−１共重合体が挙げられる。プロピレン系重合体は、プロピレン−エチレン共重合体、プロピレン−ブテン−１共重合体、又はプロピレン−エチレン−ブテン−１共重合体であってもよい。
【００１７】
プロピレン系重合体における、共重合モノマーに由来する単量体単位の含有量は、プロピレン系重合体の質量を基準として、０質量％以上であり、１５質量％以下、１０質量％以下、又は５質量％以下であってもよい。共重合モノマーに由来する単量体単位の含有量が１５質量％以下であると、放射線による滅菌後の成形体の剛性が高いという効果が得られる。共重合モノマーに由来する単量体単位の含有量は０．０１質量％以上、１質量％以上、又は２質量％以上であってもよい。
【００１８】
プロピレン系重合体の２３０℃におけるメルトフローレイト（ＭＦＲ）は、５ｇ／１０分以上、１０ｇ／１０分以上、又は２０ｇ／１０分以上であってもよく、５０ｇ／１０分以下、又は４０ｇ／１０分以下であってもよい。ここでのメルトフローレイトは、ＪＩＳ  Ｋ  ７２１０の条件１４の方法に従って、温度２３０℃、荷重２１．１８Ｎの条件で測定される値である。メルトフローレートを測定する際、プロピレン系重合体に少量の酸化防止剤（例えば、プロピレン系重合体１００質量部に対して０．５質量部程度）がブレンドされてもよい。プロピレン系重合体が適切なメルトフローレイトを有していることにより、樹脂組成物を射出成形する場合に、良好な流動性が得られ易い。
【００１９】
ポリプロピレン樹脂組成物におけるプロピレン系重合体の含有量は、プロピレン系重合体及びエラストマーの合計量を１００質量部としたときに、８０質量部以上９９質量部以下であり、９０質量部以上９９質量部以下、又は９５質量部以上９９質量部以下であってもよい。これにより、放射線による滅菌後の色調変化及び剛性の低下をより一層抑制することができる。
【００２０】
プロピレン系重合体は、プロピレンを含むモノマーを、通常の方法で重合することにより製造できる。例えば、特開平７−２１６０１７号公報に記載のチタン原子及び電子供与性化合物を含む立体規則性重合用固体触媒の存在下、スラリー重合法、溶液重合法、オレフインモノマーを媒体とする液相重合法、気相重合法による重合により、プロピレン系重合体を得ることができる。ここで用いられる電子供与性化合物の割合は、通常、固体触媒中に含まれるチタン原子１モルに対し０．０１〜５００モルであり、０．０１〜１００モル、又は０．０１〜５０モルであってもよい。
【００２１】
（Ｂ）エラストマー
一実施形態に係るポリプロピレン樹脂組成物は、スチレン系エラストマー、エチレン系エラストマー又はこれらの両方のエラストマーを含有する。これらエラストマーを含有するポリプロピレン樹脂組成物は、主にプロピレン系重合体を含む連続相と、該連続相中に分散している、主にエラストマーを含む粒子（エラストマー粒子）とから構成された相分離構造を形成する。この相分離構造において、エラストマー粒子の平均分散粒径が０．０６μｍ以下である。エラストマー粒子が係る特定の微小な粒径で分散していることは、特に放射線による滅菌後の溶出物抑制に寄与する。エラストマー粒子の平均分散粒径は、０．０５μｍ以下であってもよい。エラストマー粒子の平均分散粒径の下限は、特に制限されないが、通常、０．０１μｍ以上程度である。スチレン系エラストマーは、微小な粒径を有するエラストマー粒子をプロピレン系重合体中で特に形成し易い。
【００２２】
ここで、エラストマー粒子の平均分散粒径は、ポリプロピレン樹脂組成物から形成された成形体の断面において観察される複数のエラストマー粒子の円相当径の数平均値である。例えば、成形体の薄片を透過型電子顕微鏡で観察し、得られた画像を解析することによって、エラストマー粒子の平均分散粒径を求めることができる。識別のために、エラストマー粒子は、通常、四酸化ルテニウム等で染色することが好ましい。
【００２３】
スチレン系エラストマーは、スチレンを単量体単位として含むエラストマーである。スチレン系エラストマーにおけるスチレンに由来する単量体単位の割合は、スチレン系エラストマーの全体質量を基準として、５質量％以上、又は１０質量％以上であってもよく、８０質量％以下、３０質量％以下、又は２０質量％以下であってもよい。スチレン系エラストマーは、モノマーのアルカジエン等に由来する不飽和結合（通常、スチレンに由来するベンゼン環の不飽和結合は除く。）の一部又は全部が、水素添加により飽和結合に転化されている水素添加物であってもよい。水素添加により耐熱性が向上する傾向がある。
【００２４】
スチレン系エラストマーは、例えば、ポリスチレンブロックと、炭素数４〜１０のアルカジエンに由来する単量体単位からなるポリオレフィンブロックとから構成されるブロック共重合体、又はその水素添加物であってもよい。プロピレン系重合体との相溶性及び耐衝撃性の観点から、ポリオレフィンブロックは、イソプレン又はブタジエンのうち少なくとも一方のアルカジエンを単量体単位として含んでいてもよい。本明細書において、スチレン及びエチレンを単量体単位として含むエラストマーは、スチレン系エラストマーに分類される。
【００２５】
スチレン系エラストマーは、ポリスチレンブロックとこれに結合したポリオレフィンブロックとからなるジブロックタイプの共重合体であってもよいし、両末端に配置されたポリスチレンブロックと、それらの間に配置されたポリオレフィンブロックとからなるトリブロックタイプの共重合体であってもよい。トリブロックタイプの共重合体は、成形体の耐衝撃性の向上に寄与することができる。
【００２６】
スチレン系エラストマーとしてのブロック共重合体における、上記ポリオレフィンブロックの割合は、ブロック共重合体の質量を基準として、９５質量％以下、又は９０質量％以下であってもよく、２０質量％以上、７０質量％以上、又は８０質量％以上であってもよい。スチレン系エラストマーが適切な割合のポリオレフィンブロックを含むことで、透明性、耐衝撃性、剛性、及びベタツキに関して良好な特性を有する成形体が得られ易い。
【００２７】
スチレン系エラストマーの好適な具体例は、スチレン−ブタジエン−スチレンブロック共重合体の水素添加物、スチレン−イソプレン−スチレンブロック共重合体の水素添加物、及びスチレン−イソプレン−ブタジエン−スチレンブロック共重合体の水素添加物を含む。これらスチレン系エラストマーは、プロピレン系重合体中で微小なエラストマー粒子を形成し易い。
【００２８】
エチレン系エラストマーは、エチレン及びα−オレフィンを単量体単位として含む共重合体である。エチレン系エラストマーを構成するα−オレフィンとしては、プロピレン、ブテン−１、ペンテン−1、ヘキセン−1、ヘプテン−１、及びオクテン−１等が挙げられる。エチレン系エラストマーの好適な具体例は、エチレン−ブテン−１共重合体、エチレン−ヘキセン−１共重合体、及びエチレン−オクテン−１共重合体を含む。
【００２９】
スチレン系エラストマー及びエチレン系エラストマーは、アニオン重合、カチオン重合などの通常の方法で製造することができる。スチレン系エラストマーの市販品の例としては、クレイトンポリマー社製商品名「クレイトン」、旭化成社製商品名「タフテック」、クラレ製商品名「セプトン」、「ハイブラー」、及びＪＳＲ社製商品名「ダイナロン」が挙げられる。エチレン系エラストマーの市販品としては、住友化学社製商品名「エクセレン」、「エスプレン」、及び三井化学社製商品名「エボリュー」、「タフマー」が挙げられる。
【００３０】
スチレン系エラストマーのメルトフローレイト（ＭＦＲ：２３０℃、２１．１８Ｎ）は１〜５０ｇ／１０分であってもよい。ＭＦＲが高いと耐衝撃性の改良効果が低下する傾向、及び過度のベタツキが生じやすい傾向がある。ＭＦＲが低過ぎると樹脂組成物中へのエラストマーの分散性が低下するため、エラストマー粒子の分散粒径が大きくなる傾向、及び、成形体の透明性が低下する傾向がある。
【００３１】
エチレン系エラストマーのメルトフローレイト（ＭＦＲ：１９０℃、２１．１８Ｎ）は１〜５０ｇ／１０分であってもよい。ＭＦＲが高いと耐衝撃性の改良効果が低下する傾向がある。ＭＦＲが低過ぎると樹脂組成物中へのエラストマーの分散性が低下するため、エラストマー粒子の分散粒径が大きくなる傾向、及び、成形体の透明性が低下する傾向がある。
【００３２】
ポリプロプレン樹脂組成物における、エラストマーの含有量は、プロピレン系重合体及びエラストマーの合計量を１００質量部としたときに、１質量部以上２０質量部以下であり、１質量部以上１０質量部以下、又は１質量部以上５質量部以下であってもよい。これにより、放射線による滅菌後においても、色調変化及び溶出物が特に顕著に抑制される。ここでの「エラストマーの含有量」は、スチレン系エラストマー及びエチレン系エラストマーの合計量を意味する。
【００３３】
（Ｃ）ヒンダードアミン光安定剤
一実施形態に係るポリプロピレン樹脂組成物は、ヒンダードアミノ基として２級又は３級アミノ基を有する１種又は２種以上のヒンダードアミン光安定剤を含有する。
【００３４】
ヒンダードアミン光安定剤の分子量は、１０００以上であってもよい。ヒンダードアミン光安定剤の分子量が大きいと、放射線に対する耐性、及び成形体からの溶出物抑制の点で有利である。同様の観点から、ヒンダードアミン光安定剤の分子量は、１５００以上、又は２０００以上であってもよい。ヒンダードアミン光安定剤の分子量の上限は、特に制限されないが、例えば１００００以下であってもよい。ここでの分子量は、重量平均分子量である。重量平均分子量は、ゲル浸透クロマトグラフィー（ＧＰＣ）によって求められる標準ポリスチレン換算値であってもよい。
【００３５】
ヒンダードアミン光安定剤は、例えば下記式（Ｉ）で表される２，２，６，６−テトラアルキル−４−ピペリジンジイル基を有する。Ｒ１、Ｒ２、Ｒ３及びＲ４がそれぞれ独立に炭素数１〜４のアルキル基を示す。Ｒ１、Ｒ２、Ｒ３及びＲ４がメチル基であってもよい。式（Ｉ）の２，２，６，６−テトラアルキル−４−ピペリジンジイル基は、水素原子と結合していてもよいし、放射線に対する耐性の観点から、酸素原子又は窒素原子と結合していてもよい。
【００３６】
【化１】
2019031609.tif 000002
【００３７】
ヒンダードアミン光安定剤は、アミノ基を有する構成繰り返し単位を含む重合体であってもよい。アミノ基を有する構成繰り返し単位は、例えば下記式（ＩＩ）又は（ＩＩＩ）で表される構成単位であってもよい。
【化２】
2019031609.tif 000003
【００３８】
式（ＩＩ）及び（ＩＩＩ）中のＲ１、Ｒ２、Ｒ３及びＲ４は式（Ｉ）中のＲ１、Ｒ２、Ｒ３及びＲ４と同義である。Ｒ５は炭素数１０〜３０のアルキル基を示す。Ｒ５は炭素数１４〜２８、炭素数１６〜２６、又は炭素数１８〜２２のアルキル基であってもよい。このアルキル基は、直鎖状、分岐状、環状、又はこれらの組み合わせのいずれの構造を有していてもよい。Ｒ５は直鎖状のアルキル基であってもよい。
【００３９】
放射線による滅菌後における溶出物抑制及び良好な機械特性維持の観点から、ポリプロピレン樹脂組成物におけるヒンダードアミン光安定剤の含有量は、プロピレン系重合体及びエラストマーの合計量を基準として、１０ｐｐｍ以上、５００ｐｐｍ以上、又は８００ｐｐｍ以上であってもよく、１００００ｐｐｍ以下、５０００ｐｐｍ以下、又は３０００ｐｐｍ以下であってもよい。本明細書において、ｐｐｍは質量基準の値（質量ｐｐｍ）である。
【００４０】
ポリプロピレン樹脂組成物は、以上挙げたアミノ基を有するヒンダードアミン光安定剤以外の光安定剤を更に含有してもよい。
【００４１】
（Ｄ）酸化防止剤
一実施形態に係るポリプロピレン樹脂組成物は、リン系酸化防止剤又はヒドロキシルアミン系酸化防止剤のうち少なくとも一方の酸化防止剤を含有し、その含有量は、プロピレン系重合体及びエラストマーの合計量を基準として、２００ｐｐｍ以上１５００ｐｐｍ以下である。これら特定の酸化防止剤の含有量が２００ｐｐｍ以上１５００ｐｐｍ以下であることで、放射線による滅菌後の色調変化及び溶出物抑制の点で優れた効果が得られる。同様の観点から、酸化防止剤の含有量が３００ｐｐｍ以上、又は４００ｐｐｍ以上であってもよく、１３００ｐｐｍ以下であってもよい。ここでの「酸化防止剤の含有量」は、ポリプロピレン樹脂組成物がリン系酸化防止剤及びヒドロキシルアミン系酸化防止剤を両方含有する場合、それらの合計量である。
【００４２】
リン系酸化防止剤は、一般にリン系酸化防止剤として用いられているものから選択することができる。リン系酸化防止剤の具体例としては、トリス（ノニルフェニル）ホスファイト、トリス（２，４−ジ−ｔｅｒｔ−ブチルフェニル）ホスファイト、ジステアリルペンタエリスリトールジホスファイト、ビス（２，４−ジ−ｔ−ブチルフェニル）ペンタエリスリトールジホスファイト、ビス（２，４−ジ−ｔ−ブチル−６−メチルフェニル）ペンタエリスリトールジホスファイト、ビス（２，６−ジ−ｔ−ブチル−４−メチルフェニル）ペンタエリスリトール  ジホスファイト、ビス（２，４−ジクミルフェニル）ペンタエリスリトールジホスファイト、テトラキス（２，４−ジ−ｔ−ブチルフェニル）−４，４’−ジフェニレンジホスホナイト、２，２’−メチレンビス（４，６−ジ−ｔ−ブチルフェニル）  ２−エチルヘキシルホスファイト、２，２’−エチリデンビス（４，６−ジ−ｔ−ブチルフェニル）フルオロホスファイト、ビス（２，４−ジ−ｔ−ブチル−６−メチルフェニル）エチルホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）ホスファイト、及び２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンが挙げられる。これらを１種で又は２種以上を組み合わせて用いることができる。
【００４３】
放射線による滅菌後の色調変化及び溶出物抑制の点から、ポリプロピレン樹脂組成物がリン系酸化防止剤を含有し、その単独での含有量が、プロピレン系重合体及びエラストマーの合計量を基準として、２００ｐｐｍ以上、３００ｐｐｍ以上、又は４００ｐｐｍ以上であってもよく、１５００ｐｐｍ以下、１０００ｐｐｍ以下、又は７００ｐｐｍ以下であってもよい。
【００４４】
ヒドロキシルアミン系酸化防止剤は、ヒドロキシルアミノ基を有する有機化合物である。ヒドロキシルアミン系酸化防止剤の具体例としては、Ｎ，Ｎ−ジオクタデシルヒドロキシルアミン（ＨＯ−Ｎ（Ｃ１８Ｈ３７）２）のようなＮ，Ｎ−ジアルキルヒドロキシルアミンが挙げられる。
【００４５】
ポリプロピレン樹脂組成物は、リン系酸化防止剤及びヒドロキシアミン系酸化防止剤以外の酸化防止剤を更に含有してもよい。ただし、上述の「２００ｐｐｍ以上１５００ｐｐｍ以下」等の酸化防止剤の含有量には、リン系酸化防止剤及びヒドロキシアミン系酸化防止剤以外の酸化防止剤の量は含まれない。
【００４６】
（Ｄ）造核剤
一実施形態に係るポリプロピレン樹脂組成物は、１種又は２種以上の芳香族リン酸エステル金属塩を含む造核剤を含有してもよい。造核剤は、通常、粒子の形態を有している。芳香族リン酸エステル金属塩は、芳香族リン酸エステルと金属とから形成される塩であり、例えばアルカリ金属塩、アルカリ土類金属塩、又はアルミニウム塩であってもよい。アルカリ金属塩の例としては、リチウム塩、ナトリウム塩、及びカリウム塩が挙げられる。アルカリ土類金属塩の例としては、ベリリウム塩、カルシウム塩、マグネシウム塩、ストロンチウム塩、及びバリウム塩が挙げられる。耐抽出性に優れるという効果の観点から、芳香族リン酸エステル金属塩は、アルミニウム塩、リチウム塩、又はナトリウム塩であってもよく、リチウム塩であってもよい。
【００４７】
芳香族リン酸エステル金属塩は、例えば下記式（２０）で表される。
【００４８】
【化３】
2019031609.tif 000004
【００４９】
式（２０）中、Ｒ６は水素原子又は炭素原子数１〜４のアルキル基を示し、Ｒ７及びＲ８はそれぞれ独立に水素原子、炭素原子数１〜１２のアルキル基、炭素原子数３〜１２のシクロアルキル基、炭素原子数６〜１２のアリール基又は炭素原子数７〜１２のアラルキル基を示し、Ｍはアルカリ金属原子、アルカリ土類金属原子、又はアルミニウム原子を示す。Ｍがアルカリ金属原子であるとき、ｐは１で、ｑは０であり、Ｍがアルカリ土類金属原子であるとき、ｐは２で、ｑは０であり、Ｍがアルミニウム原子であるとき、ｐは１又は２で、ｑは３−ｐである。
【００５０】
Ｒ６で示される炭素原子数１〜４のアルキル基の例としては、メチル基、エチル基、プロピル基、ｉｓｏ−プロピル基、ｎ−ブチル基、ｓｅｃ−ブチル基、及びｉｓｏ−ブチル基が挙げられる。Ｒ７又はＲ８で示される炭素原子数１〜１２のアルキル基の例としては、メチル基、エチル基、プロピル基、ｉｓｏ−プロピル基、ｎ−ブチル基、ｓｅｃ−ブチル基、ｔｅｒｔ−ブチル基、アミル基、ｔｅｒｔ−アミル基、ヘキシル基、ヘプチル基、オクチル基、ｉｓｏ−オクチル基、ｔｅｒｔ−オクチル基、２−エチルヘキシル基、ノニル基、ｉｓｏ−ノニル基、デシル基、ｉｓｏ−デシル基、ウンデシル基、ドデシル基、及びｔｅｒｔ−ドデシル基が挙げられる。Ｒ７及びＲ８が共にｔｅｒｔ−ブチル基であってもよい。
【００５１】
Ｍで表されるアルカリ金属原子の例としては、リチウム、ナトリウム、及びカリウムが挙げられる。Ｍで表されるアルカリ土類金属原子の例としては、ベリリウム、カルシウム、マグネシウム、ストロンチウム、及びバリウムが挙げられる。
【００５２】
式（２０）で示され、Ｍがアルミニウム原子である芳香族リン酸エステルＡｌ塩の具体例としては、ヒドロキシアルミニウム−ビス［２，２’−メチレン−ビス（４，６−ジメチルフェニル）フォスフェート］、ヒドロキシアルミニウム−ビス［２，２’−エチリデン−ビス（４，６−ジメチルフェニル）フォスフェート］、ヒドロキシアルミニウム−ビス［２，２’−メチレン−ビス（４，６−ジエチルフェニル）フォスフェート］、ヒドロキシアルミニウム−ビス［２，２’−エチリデン−ビス（４，６−ジエチルフェニル）フォスフェート］、ヒドロキシアルミニウム−ビス［２，２’−メチレン−ビス（４，６−ジ−ｔｅｒｔ−ブチルフェニル）フォスフェート］、ヒドロキシアルミニウム−ビス［２，２’−エチリデン−ビス（４，６−ジ−ｔｅｒｔ−ブチルフェニル）フォスフェート］、ヒドロキシアルミニウム−ビス［２，２’−メチレン−ビス（４−メチル−６−ｔ−ブチルフェニル）フォスフェート］、ヒドロキシアルミニウム−ビス［２，２’−エチリデン−ビス（４−メチル−６−ｔ−ブチルフェニル）フォスフェート］、ヒドロキシアルミニウム−ビス［２，２’−メチレン−ビス（４−エチル−６−ｔｅｒｔ−ブチルフェニル）フォスフェート］、ヒドロキシアルミニウム−ビス［２，２’−エチリデン−ビス（４−エチル−６−ｔｅｒｔ−ブチルフェニル）フォスフェート］、ヒドロキシアルミニウム−ビス［２，２’−メチレン−ビス（４−ｉｓｏ−プロピル−６−ｔｅｒｔ−ブチルフェニル）フォスフェート］、及びヒドロキシアルミニウム−ビス［２，２’−エチリデン−ビス（４−ｉｓｏ−プロピル−６−ｔｅｒｔ−ブチルフェニル）フォスフェート］が挙げられる。これらの中から、ヒドロキシアルミニウム−ビス［２，２’−メチレン−ビス（４，６−ジ−ｔｅｒｔ−ブチルフェニル）フォスフェート］、又はヒドロキシアルミニウム−ビス［２，２’−エチリデン−ビス（４，６−ジ−ｔｅｒｔ−ブチルフェニル）フォスフェート］を選択してもよいし、ヒドロキシアルミニウム−ビス［２，２’−メチレン−ビス（４，６−ジ−ｔｅｒｔ−ブチルフェニル）フォスフェート］を選択してもよい。これらを１種で又は２種以上を組み合わせて用いることができる。
【００５３】
芳香族リン酸エステル金属塩は、市販品として入手することが可能である。市販品としては、例えば、ヒドロキシアルミニウム−ビス［２，２’−メチレン−ビス（４，６−ジ−ｔｅｒｔ−ブチルフェニル）フォスフェート］と炭素数８〜２０の脂肪族モノカルボン酸リチウム塩の混合物（株式会社ＡＤＥＫＡ製、商品名：アデカスタブＮＡ２１）が挙げられる。
【００５４】
得られる成形体の剛性の観点、及び放射線による滅菌後における溶出物抑制の観点から、ポリプロピレン樹脂組成物における芳香族リン酸エステル金属塩の含有量は、プロピレン系重合体及びスチレン系エラストマーの合計量を基準として、１０ｐｐｍ以上、５０ｐｐｍ以上、１００ｐｐｍ以上、又は５００ｐｐｍ以上であってもよく、１００００ｐｐｍ以下、９９００ｐｐｍ以下、８０００ｐｐｍ以下、又は５０００ｐｐｍ以下であってもよい。
【００５５】
（その他の成分）
ポリプロピレン樹脂組成物は、必要に応じて、例えば、中和剤、耐侯剤、難燃剤、帯電防止剤、可塑剤、滑剤、及び銅害防止剤から選ばれる他の成分を含んでいてもよい。
【００５６】
（樹脂組成物の製造）
ポリプロピレン樹脂組成物は、例えば、プロピレン系重合体、エラストマー、ヒンダードアミン光安定剤、酸化防止剤、及び必要によりその他の成分を、通常の方法によって溶融混錬して得ることができる。製造されるポリプロピレン樹脂組成物は、成形用のペレットの形態を有していてもよい。例えば、原料をタンブラーミキサー、ヘンシェルミキサー、リボンブレンダー等の混合機を用いて混合して混合物を調製し、これを一軸押出機、二軸押出機、バンバリーミキサー等を用いて均一に溶融混練する方法により、ペレット化されたポリプロピレン樹脂組成物を得ることができる。
【００５７】
２．成形体
上述のポリプロピレン樹脂組成物を成形して得られる成形体は、γ線等の放射線滅菌、電子線滅菌、高圧蒸気滅菌等の滅菌処理に対して優れた耐性を有することから、使用時に各種薬剤と接触する医療用成形体として有用である。医療用成形体の例は、シリンジの外筒、及びダイアライザーのハウジングを含む。シリンジは、ディスポーザブルシリンジであってもよいし、予め充填された薬液を含むプレフィルドシリンジであってもよい。
【００５８】
図１は、シリンジの一実施形態を示す平面図である。図１に示すシリンジ１０は、外筒１１と、押し子１３と、押し子１３の先端に装着されたガスケット１５とを備える。外筒１１は、先端に形成された口部１１ａと、開口を形成している基端部１１ｂとを有しており、基端部１１ｂの開口から押し子１３が外筒１１内に挿入されている。
【００５９】
外筒１１は、ポリプロピレン樹脂組成物の成形体である。外筒１１の肉厚、サイズ等は、通常の範囲で適宜設定される。押し子１３、及びガスケット１５は、シリンジの分野で通常使用されているものから選択することができる。
【００６０】
図２は、ダイアライザーの一実施形態を示す平面図である。図２に示すダイアライザー２０は、筒状のハウジング２１と、ハウジング２１の長手方向に沿って引き揃えられながらハウジング２１内に収容された複数の中空糸膜２５と、ハウジング２１の両端に装着されたヘッダー２２，２３とを備える。ハウジング２１は、一方の端部に設けられた透析液出口２１ａと、他方の端部に設けられた透析液入口２１ｂとを有している。一方のヘッダー２２は血液流入口２２ａを有しており、他方のヘッダー２３は血液流出口２３ａを有している。
【００６１】
ハウジング２１は、ポリプロピレン樹脂組成物の成形体である。ダイアライザー２０の使用時に、ハウジング２１の内部は透析液入口２１ｂから導入される透析液で満たされる。ハウジング２１の肉厚、サイズ等は、通常の範囲で適宜設定される。中空糸膜２５、ヘッダー２２，２４は、透析用のダイアライザーの分野で通常使用されているものから選択することができる。
【実施例】
【００６２】
以下、実施例を挙げて本発明についてさらに具体的に説明する。ただし、本発明はこれら実施例に限定されるものではない。
【００６３】
１．原料
実施例及び比較例では、以下の原料を使用した。
（Ａ）プロピレン系重合体
特開平７−２１６０１７号公報の実施例１に記載の方法によって、α−オレフィン重合用の固体重合触媒を準備した。この固体重合触媒の存在下で、プロピレン及びエチレンを気相重合することによって、パウダー状のプロピレン−エチレン共重合体を得た。得られたプロピレン−エチレン共重合体の特性を後述する方法によって測定した。メルトフローレイトは２５ｇ／１０分で、エチレンに由来する単量体単位の含有量は２．５質量％で、融点は１４４．１℃であった。
【００６４】
（Ｂ）エラストマー
（Ｂ−１）スチレン系エラストマー
・スチレン−イソプレン−スチレンブロック共重合体の水素添加物（ハイブラー７３１１Ｆ、クラレ（株）製、スチレンに由来する単量体単位の含有量：１２質量％）
（Ｂ−２）スチレン系エラストマー
・スチレン−ブタジエン−スチレンブロック共重合体の水素添加物（クレイトンＧ１６５７、クレイトンポリマー製、スチレンに由来する単量体単位の含有量：１３質量％）
（Ｂ−３）スチレン系エラストマー
・スチレン−ブタジエン−スチレンブロック共重合体の水素添加物（クレイトンＧ１６４３、クレイトンポリマー製、スチレンに由来する単量体単位の含有量：１８質量％）
（Ｂ−４）エチレン系エラストマー
・エクセレンＶＬ  ＥＵＬ７３１（エチレン−ブテン−１共重合体、ＭＦＲ＝１０ｇ／１０分（１９０℃、２．）、密度＝８９５（ｋｇ／ｍ３）、高圧法重合、住友化学社製）
【００６５】
（Ｃ）ヒンダードアミン光安定剤
（Ｃ−１）１−（２−ヒドロキシエチル）−２，２，６，６−テトラメチル−４−ピペリジノールとコハク酸ジメチルとの縮合重合体（式（ＩＩａ）（式中のｎは２以上の整数を示す。）で表される重合体、Ｔｉｎｕｖｉｎ６２２、ＢＡＳＦジャパン株式会社製、分子量：３１００〜４０００）
【００６６】
【化４】
2019031609.tif 000005
（Ｃ−２）Ｎ−（２，２，６，６，−テトラメチル−４−ピペリジン）マレイン酸イミド及びα−オレフィン（Ｃ２０−２４）の共重合体（式（ＩＩＩａ）（ｎは２以上の整数を示す。）で表される共重合体、Ｕｖｉｎｕｌ５０５０Ｈ、ＢＡＳＦジャパン株式会社製、分子量：３５００）
【００６７】
【化５】
2019031609.tif 000006
【００６８】
（Ｄ）酸化防止剤
（Ｄ−１）リン系酸化防止剤
・トリス（２，４−ジ−ｔｅｒｔ−ブチルフェニル）フォスファイト（Ｉｒｇａｆｏｓ  １６８、ＢＡＳＦジャパン株式会社製）
（Ｄ−２）リン系酸化防止剤／ヒドロキシルアミン系酸化防止剤の混合物
・Ｎ，Ｎ−ジオクタデシルヒドロキシルアミン５０質量％とトリス（２，４−ジ−ｔｅｒｔ−ブチルフェニル）フォスファイト５０質量％の混合物（Ｉｒｇａｓｔａｂ  ＦＳ３０１、ＢＡＳＦジャパン株式会社製）
（Ｄ−３）フェノール系酸化防止剤
・ペンタエリスリチル−テトラキス［３−（３，５−ジ−ｔ−ブチル−４−ヒドロキシフェニル）プロピオネート］（Ｉｒｇａｎｏｘ  １０１０、ＢＡＳＦジャパン株式会社製）
【００６９】
（Ｅ）造核剤
芳香族リン酸エステル金属塩
・ヒドロキシアルミニウム−ビス[２，２−メチレン−ビス（４，６−ジ−ｔｅｒｔ−ブチルフェニル）フォスフェート]（式（２０ａ）で表される化合物）と炭素数８〜２０の脂肪族モノカルボン酸リチウム塩の混合物（ＡＤＥＫＡＳＴＡＢ  ＮＡ−２１、株式会社ＡＤＥＫＡ製）
【００７０】
【化６】
2019031609.tif 000007
【００７１】
（Ｆ）中和剤
ＤＨＴ−４Ｃ
・マグネシウム・アルミニウム・ハイドロオキサイド・カーボネート（協和化学工業株式会社製）
【００７２】
２．試験方法
（１）プロピレン系重合体における単量体単位の含有量
プロピレン系重合体（プロピレン−エチレンランダム共重合体）のＩＲスペクトルを測定した。得られたＩＲスペクトルデータから、エチレンに由来する単量体単位の含有量（単位：質量％）を、高分子分析ハンドブック(１９９５年、紀伊国屋書店発行)の第６１６頁に記載されている「（ｉ）ランダム共重合体に関する方法」に従って求めた。
【００７３】
次いで、エチレンに由来する単量体単位の含有量を下記式に代入して、プロピレン系重合体におけるプロピレンに由来する単量体単位の含有量を算出した。
プロピレンに由来する単量体単位の含有量（質量％）＝１００（質量％）−エチレンに由来する単量体単位の含有量（質量％）
【００７４】
（２）メルトフローレイト（ＭＦＲ、単位：ｇ／１０分）
プロピレン系重合体の粉体１００質量部を、酸化防止剤のジブチルヒドロキシトルエン（ＢＨＴ）０．５質量部とブレンドした。得られた粉体混合物を用いて、ポリプロピレン系重合体のメルトフローレイトを、ＪＩＳ  Ｋ  ７２１０の条件１４の方法に従って、温度２３０℃、荷重２１．１８Ｎの条件でメルトフローレイトを測定した。（Ｂ−４）エチレン系エラストマーのメルトフローレイトは、ＪＩＳ  Ｋ６７６０に従い、温度１９０℃、荷重２１．１８Ｎの条件で測定した。
【００７５】
（３）密度（ｄ）
（Ｂ−４）エチレン系エラストマーの密度（ｋｇ／ｍ３）を、ＪＩＳ  Ｋ６７６０−１９８１に従って測定した。
【００７６】
（４）融点Ｔｍ（単位：℃）
ポリプロピレン系重合体を熱プレス成形して、厚さ０．５ｍｍのシートを作成した。熱プレス成形は、２３０℃で５分間の予熱後、１分間かけて５．０ＭＰａまで昇圧して２分間保圧し、次いで、３０℃、５．０ＭＰａで５分間冷却する条件で行った。得られたシートから採取した試料について、示差走査型熱量計（パーキンエルマー社製、Ｄｉａｍｏｎｄ  ＤＳＣ）を用いて、以下の条件で融点を測定した。
【００７７】
＜測定条件＞
試料１０ｍｇを窒素雰囲気下２２０℃で５分間熱処理後、降温速度１０℃／分で５０℃まで冷却した。次いで、５０℃で１分間保持した後、試料を５０℃から１８０℃まで昇温速度１０℃／分で加熱し、観測された融解ピークのピークトップ温度を融点［℃］とした。
【００７８】
３．ポリプロピレン樹脂組成物及び成形体
３−１．ポリプロピレンシートの作成
表１に記載した組成（質量部）の原料を、ポリエチレン袋内で均一に混合した。得られた混合物を、スクリュー径３０ｍｍφの単軸押出機によって、窒素雰囲気下、吐出量６ｋｇ／時、１８０℃で溶融混練し、ポリプロピレン樹脂組成物のペレットを得た。
【００７９】
得られたペレットを熱プレス成形機により、１８０℃で５分間予熱したのち、１８０℃で、５分間、５ＭＰａにて加熱及び加圧した。その後３０℃で５分間冷却し、１ｍｍ厚みのポリプロピレンシートを得た。
【００８０】
３−２．溶出物試験
ポリプロピレンシートから、表面積１５０ｃｍ２の試験片を切り出した。試験片に対して、空気雰囲気下、室温にて５０ｋＧｙの平均線量でガンマ線を照射した。その後、試験片を幅５ｍｍ、長さ２５ｍｍに裁断し、超純水で洗った後、室温で乾燥した。乾燥後の試験片を硬質ガラス製容器に入れ、超純水５０ｍＬを加え、密栓した。試験片及び超純水が入った硬質ガラス製容器を、オーブンを用いて７０℃で２４時間加熱した後、室温になるまで放置した。放置後の容器内の液を試験液とした。超純水のみを入れた硬質ガラス製容器も同時に処理して、空試験液を準備した。
第一六改正日本薬局方  ２.７．０２  プラスチック製医薬品容器試験法  １．２溶出物試験の「（ｉｖ）紫外吸収スペクトル」に記載の試験方法に基づいて、試験液及び対照のための空試験液の紫外吸収スペクトルを測定した。波長２２０〜２４０ｎｍにおける最大吸光度が０．０８以下、且つ、２４１〜３５０ｎｍにおける最大吸光度が０．０５以下の条件を満たす試験片を日本薬局方の規格をクリアすると判定した。結果を表１に示す。表１中、「ＮＧ」は規格をクリアしなかったことを示す。
【００８１】
３−３．色調変化
１ｍｍ厚みのポリプロピレンシートに対して、５０ｋＧｙのガンマ線を照射した。ガンマ線照射前後のポリプロピレンシートの色差（イエロー・インデックス：ＹＩ）を、色差測定器（スガ試験機（株）製、ＳＭ−Ｐ４５）を用いて測定した。ガンマ線照射前後のＹＩの差を、色調の変化ΔＹＩとして記録した。
【００８２】
（９）平均分散粒径
四酸化ルテニウムでスチレン系エラストマー及びエチレン系エラストマーを蒸気染色した後、ポリプロピレンシートをクライオミクロトームで薄片化した。薄片を透過型電子顕微鏡（日立ハイテクノロジーズ社製、Ｈ−７６５０）を用いて観察し、測定視野４．５μｍ四方、拡大倍率２００００倍の画像写真を得た。得られた画像写真を、ニレコ社製の画像解析装置ルーゼックスＡＰに取り込み、２値化した。染色部（エラストマー粒子）の円相当径を算出し、それらの平均値を平均分散径とした。
【００８３】
【表１】
2019031609.tif 000008
【００８４】
表１に示されるように、実施例のポリプロピレン樹脂組成物から得られた成形体は、溶出物試験の規格をクリアすること、色調変化が２．５以下で、ガンマ線照射による色調変化が充分に小さいことが確認された。一方、比較例の樹脂から得られた成形体は、溶出試験の規格をクリアしない、又は色調変化が２．６以上で、色調変化が大きいことが確認された。
【符号の説明】
【００８５】
１０…シリンジ、１１…外筒、１１ａ…口部、１１ｂ…基端部、１３…押し子、１５…ガスケット、２０…ダイアライザー、２１…ハウジング、２１ａ…透析液出口，２１ｂ…透析液入口、２２，２３…ヘッダー、２２ａ…血液流入口、２３ａ…血液流出口、２５…中空糸膜。
【図１】
2019031609.tif 000009
【図２】
2019031609.tif 000010